Brevet FR3052599A1 (20171215)
REVENDICATIONS1. Procédé de traitement thermique d'une batterie au lithium choisie parmi les batteries Lithium-Métal-Polymère (LMP) et les batteries Lithium-ion polymère, ladite batterie comportant au moins une électrode 5 positive, au moins un électrolyte polymère et au moins une électrode négative, ledit procédé étant caractérisé en ce qu'il comprend :\n<CLM>\1\tau moins une première étape consistant à porter ladite batterie à une température Il d'au moins 50°C,\n<CLM>\1\tau moins une deuxième étape au cours de laquelle on maintient ladite 10 batterie à la température Il tout en appliquant une pression d'au moins 0,5 bar, lesdites étapes\n<CLM>\1\tet\n<CLM>\1\tétant réalisées avant la première charge de ladite batterie.\n<CLM>\1\tProcédé selon la revendication 1, caractérisé en ce que la température Il varie de 50 à 120°C. 15\n<CLM>\1\tProcédé selon la revendication 1 ou 2, caractérisé en ce que la température Il varie de 70 à 105°C.\n<CLM>\1\tProcédé selon l'une quelconque des revendications précédentes, caractérisé en ce que lors de l'étape 2), la pression appliquée à la batterie varie de 0,5 à 10 bars. 20\n<CLM>\1\tProcédé selon l'une quelconque des revendications précédentes, caractérisé en ce que lors de l'étape 2), la pression appliquée à la batterie varie de 1 à 7 bars.\n<CLM>\1\tProcédé selon l'une quelconque des revendications précédentes, caractérisé en ce que la durée de l'étape\n<CLM>\1\tvarie de 5 heures à 1 semaine. 25\n<CLM>\1\tProcédé selon l'une quelconque des revendications précédentes, caractérisé en ce que la durée de l'étape\n<CLM>\1\tvarie de 5 à 25 heures.\n<CLM>\1\tProcédé selon l'une quelconque des revendications précédentes, caractérisé en ce que l'étape\n<CLM>\1\test réalisée sous tension et en ce que la batterie 3052599 18 est placée en maintien potentiostatique à une tension correspondant à l'état de charge initial de la batterie après son assemblage plus ou moins 10 `Vo.\n<CLM>\1\tProcédé selon l'une quelconque des revendications précédentes, caractérisé en ce que l'étape\n<CLM>\1\test réalisée sous tension et en ce que la batterie 5 est placée en maintien potentiostatique à une tension correspondant à l'état de charge initial de ladite batterie après son assemblage plus ou moins 2 `Vo.\n<CLM>\1\tProcédé selon l'une quelconque des revendications précédentes, caractérisé en ce qu'il est appliqué à une batterie LMP et qu'il comprend en outre une étape\n<CLM>\1\tde surdécharge de ladite batterie LMP. 10\n<CLM>\1\tProcédé selon la revendication 10, caractérisé en ce que l'étape\n<CLM>\1\tde surdécharge de la batterie LMP est conduite jusqu'à ce que la batterie soit sur-déchargée de 2 à 40 % de sa capacité nominale.\n<CLM>\1\tProcédé selon la revendication 10 ou 11, caractérisé en ce que l'étape\n<CLM>\1\tde surdécharge de la batterie LMP est conduite jusqu'à ce que la 15 batterie soit sur-déchargée de 8 à 20 % de sa capacité nominale.\n<CLM>\1\tProcédé selon l'une quelconque des revendications 10 à 12, caractérisé en ce que l'étape\n<CLM>\1\tde surdécharge est réalisée en appliquant à la batterie un courant de surdécharge correspondant à un régime de décharge allant de 0/10 à 0/200. 20\n<CLM>\1\tProcédé selon l'une quelconque des revendications précédentes, caractérisé en ce que la batterie au lithium est une batterie LMP dans laquelle la matière active de l'électrode positive est choisie parmi le phosphate de fer et ses dérivés.